(57)【要約】【課題】好適な強度発現性を維持しつつ、断熱温度上昇量が小さいセメント組成物及びその製造方法を提供する。【解決手段】セメントクリンカーと石膏と高炉スラグとを含み、セメント組成物中のＣｏ含有量が７．１〜９．８ｍｇ／ｋｇ、Ｂｅ含有量が５〜１０ｍｇ／ｋｇ、ＳＯ３含有量が１．９〜３質量％かつ高炉スラグ含有量が２０〜６０質量％であるセメント組成物である。石灰石、硅石、石炭灰、粘土、高炉スラグ、建設発生土、下水汚泥、銅からみ及び焼却灰からなる群より選ばれる原料を混合し、焼成してセメントクリンカーを製造する工程（Ａ）と、セメントクリンカーと石膏と高炉スラグとを混合する工程（Ｂ）とを含み、Ｃｏ含有量が７．１〜９．８ｍｇ／ｋｇ、Ｂｅ含有量が５〜１０ｍｇ／ｋｇ、ＳＯ３含有量が１．９〜３質量％かつ高炉スラグ含有量が２０〜６０質量％であるセメント組成物の製造方法である。【選択図】なし【特許請求の範囲】
【請求項１】
セメントクリンカーと石膏と高炉スラグを含み、セメント組成物１ｋｇあたりＣｏ含有量が７．１〜９．８ｍｇかつＢｅ含有量が５〜１０ｍｇであり、セメント組成物中のＳＯ３含有量が１．９〜３質量％かつ高炉スラグ含有量が２０〜６０質量％であることを特徴とするセメント組成物。
【請求項２】
石灰石、硅石、石炭灰、粘土、高炉スラグ、建設発生土、下水汚泥、銅からみ及び焼却灰からなる群より選ばれる原料を混合し、焼成してセメントクリンカーを製造する工程（Ａ）と、セメントクリンカーと石膏と高炉スラグとを混合する工程（Ｂ）とを含み、セメント組成物１ｋｇあたりのＣｏ含有量が７．１〜９．８ｍｇかつＢｅ含有量が５〜１０ｍｇであり、セメント組成物中のＳＯ３含有量が１．９〜３質量％かつ高炉スラグ含有量が２０〜６０質量％であるセメント組成物を製造することを特徴とするセメント組成物の製造方法。
【発明の詳細な説明】
【技術分野】
【０００１】
本発明は、断熱温度上昇量を小さくすることができるセメント組成物及びその製造方法に関する。特に多種類の重金属成分を含む産業廃棄物及び／又は副産物をセメントクリンカーの原料として使用した場合であっても、断熱温度上昇量を小さくすることができるセメント組成物及びその製造方法に関する。
【背景技術】
【０００２】
セメント産業において多種の産業廃棄物及び／又は副産物が使用されている。産業廃棄物や副産物等を資源として有効利用することにより、近年、各種産業に求められている二酸化炭素（ＣＯ２）排出量を低減することが可能となる。
【０００３】
しかしながら、原料として利用される産業廃棄物及び／又は副産物は比較的Ａｌ２Ｏ３成分を多く含み、セメントクリンカーの原料として使用する産業廃棄物及び／又は副産物の原料原単位の増加とともにセメントクリンカーのアルミネート相（Ｃ３Ａ）含有量が増加し、セメント組成物の水和反応性が変化する可能性がある。また、セメントクリンカーの原料として使用する産業廃棄物及び／又は副産物に含まれる重金属成分の種類や含有量によってもセメント組成物の水和反応性が変化する可能性もある。このような場合、セメント組成物の水和発熱量が増加し、モルタルやコンクリートを断熱状態（外部への熱の逸散がない状態）で養生した場合に、モルタルやコンクリート内部と外部との温度差が大きくなり、モルタルやコンクリートの温度ひび割れの誘因となる場合がある。この温度ひび割れの危険性を評価するため、土木学会の定めるコンクリート標準示方書[施工編]（２００２年）では、施工段階におけるひび割れ照査において、温度解析を行うことを規定している。その解析には、断熱温度上昇量が必要とされており、温度ひび割れを発生させないためには、断熱温度上昇量を小さくすることが望ましい。
【０００４】
モルタルやコンクリートの断熱温度上昇量を小さくするために、特定のブレーン値（ブレーン比表面積）及び粉末度を有する高炉スラグ粉を混合材としてポルトランドセメントに混合したセメント組成物（例えば特許文献１）や、特定の粒度分布を有する石灰石微粉末を混合材として高ビーライト系ポルトランドセメントに混合したセメント組成物（例えば特許文献２）が提案されている。
【先行技術文献】
【特許文献】
【０００５】
【特許文献１】特開２０１０−１８９２０２号公報
【特許文献２】特許３２６７０９１号公報
【発明の概要】
【発明が解決しようとする課題】
【０００６】
しかしながら、コンクリート等の断熱温度上昇量の評価は、多大な労力を要することもあり、セメント組成物の各成分と断熱温度上昇特性との関係は十分に解明されていない。断熱温度上昇特性に影響を及ぼす要因として、具体的にはセメント組成物の鉱物組成（エーライト（Ｃ３Ｓ）、ビーライト（Ｃ２Ｓ）、アルミネート相（Ｃ３Ａ）、フェライト相（Ｃ４ＡＦ））、石膏量、混合材（高炉スラグ、フライアッシュ、石灰石微粉末）量の影響が検討されている程度であり、セメント組成物の鉱物組成を変えたり、特定の混合材を使用したりすることなく、断熱温度上昇量を小さくする技術は確立されていない。
【０００７】
本発明は、セメント組成物に含まれる特定の金属成分や重金属成分等を制御することにより、多種類の重金属成分を含む産業廃棄物及び／又は副産物をセメントクリンカーの原料として使用し、混合材として高炉スラグを多く含む場合であっても、好適な強度発現性を維持しつつ、断熱温度上昇量を小さくすることができるセメント組成物及びその製造方法を提供することを課題とする。
【課題を解決するための手段】
【０００８】
本発明者等は、上記課題を解決するために、セメント組成物に含まれる各成分と断熱温度上昇特性との関係について検討した結果、特定の重金属成分の含有量等が、セメント組成物を用いてなるコンクリート等の硬化体の断熱温度上昇量に影響を及ぼすことを見出し、本発明を完成するに至った。
【０００９】
すなわち、本発明は、セメントクリンカーと石膏と高炉スラグとを含み、セメント組成物１ｋｇあたりＣｏ含有量が７．１〜９．８ｍｇかつＢｅ含有量が５〜１０ｍｇであり、セメント組成物中のＳＯ３含有量が１．９〜３質量％かつ高炉スラグ含有量が２０〜６０質量％である、セメント組成物に関する。
【００１０】
本発明は、石灰石、硅石、石炭灰、粘土、高炉スラグ、建設発生土、下水汚泥、銅からみ及び焼却灰からなる群より選ばれる原料を混合し、焼成してセメントクリンカーを製造する工程（Ａ）と、セメントクリンカーと石膏と高炉スラグとを混合する工程（Ｂ）とを含み、セメント組成物１ｋｇあたりのＣｏ含有量が７．１〜９．８ｍｇかつＢｅ含有量が５〜１０ｍｇであり、セメント組成物中のＳＯ３含有量が１．９〜３質量％かつ高炉スラグ含有量が２０〜６０質量％であるセメント組成物を製造する、セメント組成物の製造方法に関する。
【発明の効果】
【００１１】
本発明によれば、セメント組成物を用いてなる硬化体の好適な強度発現性を維持しつつ、セメント組成物を用いてなるコンクリート等の硬化体の断熱温度上昇量を小さくすることができる。
【発明を実施するための形態】
【００１２】
以下に本発明を詳しく説明する。
【００１３】
本発明のセメント組成物は、セメントクリンカーと石膏と高炉スラグとを含み、セメント組成物１ｋｇあたりＣｏ含有量が７．１〜９．８ｍｇかつＢｅ含有量が５〜１０ｍｇであり、セメント組成物（１００質量％）中のＳＯ３含有量が１．９〜３質量％かつ高炉スラグ含有量が２０〜６０質量％である。以下、セメント組成物１ｋｇあたりのＣｏ含有量及びＢｅ含有量を質量（ｍｇ／ｋｇ）で表す。
【００１４】
ここで、セメント組成物中のＣｏ含有量及びＢｅ含有量は、ＣＡＪＳ  Ｉ−５１：１９８１「セメント及びセメント原料中の微量成分の定量方法」及びＪＣＡＳ  Ｉ−５２：２０００「ＩＣＰ発光分光分析及び電気加熱式原子吸光分析によるセメント中の微量成分の定量方法」に準じて測定することができる。なお、Ｂｅ含有量は、ＪＣＡＳ  Ｉ−５２：２０００「ＩＣＰ発光分光分析及び電機加熱式原子吸光分析によるセメント中の微量成分の定量方法」を適用する。
【００１５】
セメント組成物中のＳＯ３含有量は、ＪＩＳ  Ｒ  ５２０４「セメントの蛍光Ｘ線分析方法」に準じて測定することができる。
【００１６】
セメント組成物中の高炉スラグ含有量は、以下の測定条件で、リートベルト解析法により測定することができる。リートベルト解析法は、セメント組成物に標準物質（アルミナ）を添加し、その試料について粉末Ｘ線回折測定を行うことにより、セメント組成物中の高炉スラグ含有量を求めることができる。粉末Ｘ線回折測定は、例えば粉末Ｘ線回折装置ＲＩＮＴ−２５００（リガク社製）を用い、Ｘ線源をＣｕＫαとして、管電圧：３５ｋＶ、管電流：１１０ｍＡ、測定範囲：２θ＝１０〜６０°、ステップ幅：０．０２°、計数時間：２秒間、発散スリット：１°及び受光スリット：０．１５ｍｍの測定条件で試料を測定し、得られたＸ線回折プロファイルを、リートベルト解析ソフト（ＪＡＤＥ  ６、リガク社製）にて解析し、試料中の高炉スラグ含有量を測定する。
【００１７】
セメント組成物中のＣｏ含有量が７．１〜９．８ｍｇ／ｋｇ、ＳＯ３含有量が１．９〜３質量％かつ高炉スラグ含有量２０〜６０質量％を満たす場合には、Ｂｅ含有量が多いほど、セメント組成物を用いてなる硬化体の断熱温度上昇量は小さくなるが、ベリリウム（Ｂｅ）は毒性を有する成分であることから、セメント組成物中のＢｅ含有量が１０ｍｇ／ｋｇ以下であることが好ましい。Ｂｅ含有量が５ｍｇ／ｋｇ未満であると、セメント組成物を用いてなる硬化体の断熱温度上昇量が大きくなるため好ましくない。セメント組成物中のＢｅ含有量は、５〜１０ｍｇ／ｋｇ、好ましくは５．１〜８ｍｇ／ｋｇ、より好ましくは５．２〜７ｍｇ／ｋｇ、更に好ましくは５．３〜６．５ｋｇ／ｍｇ、特に好ましくは５．４〜６．４ｍｇ／ｋｇである。
【００１８】
セメント組成物中のＢｅ含有量が５〜１０ｍｇ／ｋｇ、ＳＯ３含有量が１．９〜３質量％かつ高炉スラグ含有量が２０〜６０質量％の場合に、Ｃｏ含有量が７．１ｍｇ／ｋｇ未満又は９．８ｍｇ／ｋｇを超えると、Ｂｅ含有量によるセメント組成物を用いてなる硬化体の断熱温度上昇量の抑制が困難になる。セメント組成物中のＣｏ含有量は、７．１〜９．８ｍｇ／ｋｇ、好ましくは７．１〜９．５ｍｇ／ｋｇ、より好ましくは７．２〜９ｍｇ／ｋｇ、更に好ましくは７．２〜８．５ｍｇ／ｋｇ、特に好ましくは７．２〜７．８ｍｇ／ｋｇである。
【００１９】
セメント組成物中のＣｏ含有量が７．１〜９．８ｍｇ／ｋｇ、Ｂｅ含有量が５〜１０ｍｇ／ｋｇかつ高炉スラグ含有量が２０〜６０質量％の場合に、ＳＯ３含有量が１．９質量％未満又は３質量％を超えると、Ｂｅ含有量によるセメント組成物を用いてなる硬化体の断熱温度上昇量の抑制が困難になる。セメント組成物中のＳＯ３含有量は、１．９〜３質量％、好ましくは１．９２〜２．９質量％、より好ましくは１．９３〜２．８質量％、更に好ましくは１．９５〜２．６質量％、特に好ましくは２〜２．４質量％である。
【００２０】
セメント組成物中のＣｏ含有量が７．１〜９．８ｍｇ／ｋｇ、Ｂｅ含有量が５〜１０ｍｇ／ｋｇかつＳＯ３含有量が１．９〜３質量％の場合に、高炉スラグ含有量が２０質量％未満又は６０質量％を超えると、Ｂｅ含有量によるセメント組成物を用いてなる硬化体の断熱温度上昇量の抑制が困難になる。セメント組成物中の高炉スラグ含有量は、２０〜６０質量％、好ましくは２５〜５５質量％、より好ましくは２７〜５３質量％、更に好ましくは３０〜５０質量％、特に好ましくは３１〜４７質量％である。
【００２１】
本発明のセメント組成物に用いる石膏は、ＪＩＳ  Ｒ  ９１５１「セメント用天然せっこう」に規定される品質を満足することが望ましい。セメント組成物には、具体的に二水石膏、半水石膏、不溶性無水石膏が好適に用いられる。
【００２２】
本発明のセメント組成物に用いる高炉スラグは、ＪＩＳ  Ｒ  ５２１１「高炉セメント」で規定される品質を満足する高炉スラグを用いることが望ましい。
【００２３】
本発明のセメント組成物は、Ｃｏ含有量が７．１〜９．８ｍｇ／ｋｇ、Ｂｅ含有量が５〜１０ｍｇ／ｋｇ、ＳＯ３含有量が１．９〜３質量％かつ高炉スラグ含有量２０〜６０質量％を満たす範囲内であれば、産業廃棄物及び／又は副産物（ダストや汚泥、石炭灰、鋳物砂、鉄源系廃棄物等の一部）をセメントクリンカーの原料として使用することができる。その他にも、通常のセメントクリンカーと同様に、石灰石や硅石等の天然原料と、粘土代替廃棄物等を使用できる。高炉スラグや石炭灰等の産業廃棄物及び／又は副産物等を比較的多く使用することにより、天然資源である石灰石や硅石の使用量を低減しかつエネルギー消費量等を低減することができるため、石灰石の熱分解や燃料の燃焼に起因するＣＯ２排出量を低減することができる。
【００２４】
次に、本発明のセメント組成物の製造方法について説明する。本発明のセメント組成物の製造方法は、石灰石、硅石、石炭灰、粘土、高炉スラグ、建設発生土、下水汚泥、銅からみ及び焼却灰からなる群より選ばれる原料を混合し、焼成してセメントクリンカーを製造する工程（Ａ）と、セメントクリンカーと石膏と高炉スラグとを混合する工程（Ｂ）とを含み、Ｃｏ含有量が７．１〜９．８ｍｇ／ｋｇかつＢｅ含有量が５〜１０ｍｇ／ｋｇであり、セメント組成物中のＳＯ３含有量が１．９〜３質量％かつ高炉スラグ含有量が２０〜６０質量％であるセメント組成物を製造する。
【００２５】
多種類の重金属成分を含む産業廃棄物及び／又は副産物を用いた場合であっても、Ｃｏ含有量が７．１〜９．８ｍｇ／ｋｇかつＢｅ含有量が５〜１０ｍｇ／ｋｇであり、セメント組成物中のＳＯ３含有量が１．９〜３質量％かつ高炉スラグ含有量が２０〜６０質量％であるセメント組成物を製造することによって、セメント組成物を用いてなる硬化体の強度発現性を維持しつつ、断熱温度上昇量を小さくすることができ、好ましくは断熱温度上昇量を５２℃以下にすることができる。セメントクリンカー原料の中でも、下水汚泥、石炭灰、鋳物砂、鉄精鉱等は他の原料と比較して、Ｃｏ等の重金属成分及びＢｅ等の金属成分の含有量が多いと推測される。例えば石炭灰、下水汚泥等のＣｏ等の重金属成分及びＢｅ等の金属成分の含有量が多い原料の使用量を変更することによって、Ｃｏ含有量が７．１〜９．８ｍｇ／ｋｇかつＢｅ含有量が５〜１０ｍｇ／ｋｇであるセメント組成物を製造することができる。また、高炉スラグ含有量が２０〜６０質量％と比較的多いセメント組成物を製造することによって、エネルギー消費量等を低減することができるため、ＣＯ２排出量を低減することができる。
【００２６】
セメントクリンカーは、ＳＰ方式（多段サイクロン予熱方式）又はＮＳＰ方式（仮焼炉を併設した多段サイクロン予熱方式）等の既存のセメント製造設備を用いて、石灰石、硅石、石炭灰、粘土、高炉スラグ、建設発生土、下水汚泥、銅からみ及び焼却灰からなる群より選ばれる原料を混合し、焼成して製造することができる。
【００２７】
本発明の（Ｂ）工程において、セメント組成物は、工程（Ａ）で得られたセメントクリンカーと石膏と高炉スラグとを混合することによって製造することができる。
【００２８】
本発明のセメント組成物は、セメントクリンカーと石膏と高炉スラグを含むが、さらに少量の混合材を添加してもよい。混合材は、ＪＩＳ  Ｒ  ５２１１「高炉セメント」に規定される高炉スラグ、ＪＩＳ  Ｒ  ５２１２「シリカセメント」に規定されるシリカ質混合材、ＪＩＳ  Ａ  ６２０１「コンクリート用フライアッシュ」に規定されるフライアッシュ、石灰石微粉末を利用することができる。
【００２９】
本発明の（Ｂ）工程において、セメントクリンカーと石膏と高炉スラグと少量混合物を混合する方法としては、特に制限されるものではなく、セメントクリンカーと石膏と高炉スラグとを同時に粉砕して混合する方法や、セメントクリンカーを粉砕後、粉砕したセメントクリンカーと石膏と高炉スラグとを混合する方法等が挙げられる。
【００３０】
本発明のセメント組成物のブレーン比表面積は、好ましくは２８００〜４０００ｃｍ２／ｇである。ブレーン比表面積がこの範囲内であると、断熱温度上昇量が小さく、優れた強度発現性を有するモルタルやコンクリートの製造が可能となる。セメント組成物のブレーン比表面積は、より好ましくは３０００〜３８００ｃｍ２／ｇであり、更に好ましくは３０００〜３５００ｃｍ２／ｇである。
【００３１】
本発明の製造方法によって得られるセメント組成物は、強度発現性を維持しつつ、断熱温度上昇量が小さいことから、温度ひび割れ対策が求められるマスコンクリートや高強度コンクリートの用途に好適に使用できる。
【実施例】
【００３２】
以下に、実施例及び比較例を挙げて本発明の内容を詳細に説明する。なお、本発明はこれらの例によって限定されるものではない。
【００３３】
[セメント組成物の製造]
セメントクリンカー原料として、石灰石、硅石、石炭灰、粘土、高炉スラグ、建設発生土、下水汚泥、銅からみ及び焼却灰からなる群より選ばれる原料を使用し、これらの原料を混合し、ロータリーキルンで焼成し、セメントクリンカーを得た。得られたセメントクリンカーと石膏と高炉スラグとを、実機ミルでブレーン比表面積が３１００〜３４００ｃｍ２／ｇになるように粉砕し、セメント組成物を製造した。
【００３４】
セメント組成物中のＣｏ含有量及びＢｅ含有量は、予めセメントクリンカー原料のＣｏ含有量及びＢｅ含有量を測定し、得られるセメントクリンカーと、このセメントクリンカーに混合する高炉スラグ中のＣｏ含有量及びＢｅ含有量との合計量を考慮して、セメント組成物中のＣｏ含有量が７．１〜９．８ｍｇ／ｋｇ、Ｂｅ含有量が５〜１０ｍｇ／ｋｇとなるように、セメントクリンカー原料の原料原単位を調整してセメントクリンカーを製造し、このセメントクリンカーと石膏と高炉スラグとを混合した。
【００３５】
セメント組成物は、上記セメントクリンカーを用いて、ＳＯ３含有量が所定の数値となるように石膏量を調整して混合し、高炉スラグ含有量が所定の数値となるように高炉スラグ量を調整して混合した。石膏は、ＪＩＳ  Ｒ  ９１５１「セメント用天然せっこう」に規定される品質を満たす石膏を用いた。また、高炉スラグは、ＪＩＳ  Ｒ  ５２１１「高炉セメント」に規定される品質を満たす高炉スラグを用いた。
【００３６】
また、得られたセメント組成物のＣｏ含有量及びＢｅ含有量をＣＡＪＳ  Ｉ−５１：１９８１「セメント及びセメント原料中の微量成分の定量方法」、ＪＣＡＳ  Ｉ−５２：２０００「ＩＣＰ発光分光分析及び電気加熱式原子吸光分析によるセメント中の微量成分の定量方法」に準じて測定した。更にセメント組成物中のＳＯ３含有量、高炉スラグ含有量、セメントクリンカーと石膏の合計量を測定した。セメント組成中のＳＯ３含有量は、ＪＩＳ  Ｒ  ５２０４「セメントの蛍光Ｘ線分析方法」に準じて測定した。セメント組成物中の高炉スラグ含有量は、リートベルト解析法により求めた。具体的には、各セメント組成物に標準物質（アルミナ）を添加して試料を作製し、粉末Ｘ線回折装置ＲＩＮＴ−２５００（リガク社製）を用い、Ｘ線源をＣｕＫαとして、管電圧：３５ｋＶ、管電流：１１０ｍＡ、測定範囲：２θ＝１０〜６０°、ステップ幅：０．０２°、計数時間：２秒間、発散スリット：１°及び受光スリット：０．１５ｍｍの測定条件で、各試料について粉末Ｘ線回折測定を行い、得られたＸ線回折プロファイルを、リートベルト解析ソフト（ＪＡＤＥ  ６、リガク社製）にて解析し、試料中の高炉スラグ含有量を求めた。結果を表１に示す。
【００３７】
【表１】
2012201562.tif 000002
【００３８】
表１に示すセメント組成物Ｎｏ．１は、ＳＯ３含有量が１．９質量％未満かつＢｅ含有量が５ｍｇ／ｋｇ未満であり、比較例である。また、表１に示すセメント組成物Ｎｏ．２はＣｏ含有量が６．４ｍｇ／ｋｇであり、比較例である。セメント組成物Ｎｏ．３〜７は、Ｃｏ含有量が７．１〜９．８ｍｇ／ｋｇ、Ｂｅ含有量が５〜１０ｍｇ／ｋｇ、ＳＯ３含有量が１．９〜３質量％かつ高炉スラグ含有量が２０〜６０質量％であり、本発明の実施例である
【００３９】
[モルタルの調製]
表１に示すセメント組成物に、ＪＩＳ  Ｒ  ５２０１−１９９７「セメントの物理試験方法」に規定される標準砂及びイオン交換水を混合してモルタルを調製した。モルタルの砂セメント比は２．６５、水セメント比は０．５５とした。調製は手練りで行い、所定量のイオン交換水及びセメント組成物を２分間練り混ぜた後、標準砂を加えて３分間練り混ぜた。
【００４０】
[断熱温度上昇特性の評価]
得られたモルタル試料について、少量の試料で測定が可能な断熱熱量計（特開２００８−２４１５２０号公報参照）を用いてモルタル試料の断熱温度上昇特性を評価した。試料容器であるフィルムケースにモルタル試料を投入し、２０℃に調節した断熱熱量計内に設置し測定を開始した。測定は３日間以上行い、得られた断熱温度上昇曲線より終局の断熱温度上昇量（Ｑ∞）を求めた。また、ＪＩＳ  Ｒ  ５２０１−１９９７「セメントの物理試験方法」に準じてモルタルの圧縮強さを求めた。結果を表２に示す。
【００４１】
【表２】
2012201562.tif 000003
【００４２】
以上の結果より、本発明の実施例のセメント組成物（Ｎｏ．３〜７）を用いてなる硬化体は、終局断熱温度上昇量（Ｑ∞）が５１．５℃以下と小さくなることが確認できた。また、本発明の実施例のセメント組成物（Ｎｏ．３〜７）を用いてなる硬化体は、材齢２８日のモルタル圧縮強さがいずれも６０Ｎ／ｍｍ２以上であり、強度発現性も良好であることが確認できた。一方、ＳＯ３含有量が１．９質量％未満でありかつＢｅ含有量が５ｍｇ／ｋｇ未満である比較例のセメント組成物（Ｎｏ．１）を用いてなる硬化体は、材齢２８日のモルタル圧縮強さが６０Ｎ／ｍｍ２と強度発現性は維持しているものの、終局断熱温度上昇量（Ｑ∞）が５３．１℃と大きくなった。また、Ｃｏ含有量が６．４ｍｇ／ｋｇである比較例のセメント組成物（Ｎｏ．２）を用いてなる硬化体も材齢２８日のモルタル圧縮強さは６０Ｎ／ｍｍ２と強度発現性は維持しているものの、終局断熱温度上昇量（Ｑ∞）が５２．２℃と大きくなった。
【００４３】
本発明のセメント組成物によれば、産業廃棄物及び／又は副産物をセメントクリンカーの原料として使用した場合であっても、セメント組成物を用いてなる硬化体の強度発現性を維持しつつ、断熱温度上昇量を小さくすることができる。